(57)【特許請求の範囲】
【請求項１】
滑り止め層、透湿防水水密層、保護層の３層からなる構造体において、構造体の片方の表面の滑り抵抗係数は０．１以上でかつ撥水度が６０点以上あり、構造体としての透湿度が１，０００〜１５，０００ｇ／ｍ２／２４ｈｒでかつ、ＪＩＳ Ｌ１０９２に基づいて測定した防水性が５００〜１０，０００ｍｍであることを特徴とする３層構造体であって、
保護層が透湿防水水密層を挟んで滑り止め層の反対側にあり、透湿防水水密層が、中央の層にあり、
滑り止め層が、ポリアクリル系の合成樹脂と、フッ素系の撥水性樹脂と、目付１０〜１００ｇ／ｍ２のポリエステル不織布から構成され、透湿防水水密層が厚みが５０〜３００μｍ、ヤング率が１〜３０ｋｇ／ｍｍ２であるポリエチレンフィルムであり、保護層が目付１０〜１００ｇ／ｍ２のポリエステル不織布から構成されたことを特徴とする３層構造体。
【請求項２】
滑り止め層が、透湿性を損なうことなく、３層構造体の片側の最外側全面にあることを特徴とする請求項１記載の３層構造体。
【請求項３】
滑り止め層が、３層構造体の片側の最外層に偏在することを特徴とする請求項１記載の３層構造体。
【発明の詳細な説明】
【０００１】
【産業上の利用分野】
本発明は、撥水性を有する滑り止め層、透湿及び防水層、保護層の３層からなり施工性に優れたシート材に関するもので屋根下地材として適するものである。
【０００２】
【従来の技術】
近年、透湿防水性を有したシートを貼って室内への風雨の侵入を防止し、室内の水蒸気を外に逃がして壁構造内での結露を防止する高気密工法が実施されてきている。しかしながら、屋根面のみは透湿性のない、例えば、アスファルトフェルトを設け雨水の進入を防止してきた。
【０００３】
特開平２−２６９２７７号公報には、布帛の表面に伸縮性と粘着性の樹脂を塗布し、さらに、その上に粘着性の少ない樹脂を塗布した防水性に優れる屋根下葺材を開示しているが、この屋根下葺材は複数の樹脂層から形成されている為、透湿性に欠ける上に、釘を打ったときの水密性にも改善の余地を残していた。
【０００４】
上記のような下地材を改良したものとして、特開平４−３０９６４９号公報には、不織布や微多孔膜の表面に伸縮性と粘着性の樹脂を塗布し、水密性に優れる建築用下地材を開示しているが、そのような下地材で覆われた場合、野地板の状態により破損したり、雨天の作業の時など下地材が濡れている場合、滑ったりすることがあり、問題点として指摘されてきた。
【０００５】
更に、特開平９−２９１６５７号公報には、撥水性と透湿性のあるフイルムの両側に、通気孔を有する水不透過性の塩素を含有する高分子膜と、他方の面に通気性及び緩衝性を有する建築・土木用複合防水シートを開示しているが、下地材として用いた場合、覆われる野地板などの面の状態によりフィルムが破損することはなくなるが、雨天の作業の時など下地材が濡れている時の防滑性には欠けている。
【０００６】
【発明が解決しようとする課題】
アスファルトフェルトに代表される下地材においては、透湿性がないために、屋根の小屋裏部分に湿気がこもり、特に冬には屋根下地板の裏側に水滴が発生して野地板の含水率が８０％以上になったり、また梅雨時には高湿度下に長時間、曝された屋根下地材（木材又は合板）の含水率が２０％以上になったりして腐りやすい環境になってしまう。
また上記のような屋根下地材でなく透湿性のある屋根下地材でも、従来の屋根下地材は、高所の作業とくに雨天には安全性に欠けているものであった。
【０００７】
従って、屋根下地材の用件として、▲１▼透湿防水性がある。▲２▼釘を打ち込んでも水密性が保持される。▲３▼屋根下地材としてハンドリング性がよく作業性がよい。▲４▼施工時にシートの損傷がない。▲５▼晴天の時は勿論、雨天時でも安全に作業が出来る屋根下地材である。▲６▼下地材としてのシート材の生産性がよいこと。▲７▼下地材として製造原価の低減が期待される。が挙げられる。
【０００８】
【課題を解決するための手段】
本発明は上記の課題を解決すべく鋭意検討した結果、本発明に到達したものでありその構成は次の通りである。
【０００９】
即ち、本発明は、（１）滑り止め層、透湿防水水密層、保護層の３層からなる構造体において、構造体の片方の表面の滑り抵抗係数は０．１以上でかつ撥水度が６０点以上あり、構造体としての透湿度が１，０００〜１５，０００ｇ／ｍ２／２４ｈｒでかつ、ＪＩＳ Ｌ１０９２に基づいて測定した防水性が５００〜１０，０００ｍｍであることを特徴とする３層構造体であって、
保護層が透湿防水水密層を挟んで滑り止め層の反対側にあり、透湿防水水密層が、中央の層にあり、
滑り止め層が、ポリアクリル系の合成樹脂と、フッ素系の撥水性樹脂と、目付１０〜１００ｇ／ｍ２のポリエステル不織布から構成され、透湿防水水密層が厚みが５０〜３００μｍ、ヤング率が１〜３０ｋｇ／ｍｍ２であるポリエチレンフィルムであり、保護層が目付１０〜１００ｇ／ｍ２のポリエステル不織布から構成されたことを特徴とする３層構造体である。
【００１２】
そしてまた、（２）滑り止め層が、透湿性を損なうことなく、３層構造体の片側の最外側全面にあることを特徴とする上記（１）の３層構造体に存する。
【００１３】
そしてまた、（３）滑り止め層が、３層構造体の片側の最外側に偏在することを特徴とする上記（１）の３層構造体に存する。
【００１６】
以上により、透湿防水水密層が滑り止め層と保護層によって守られた本発明の３層構造体において、透湿防水性があり、水密性があり、しかも撥水性があるので、屋根下地材として用いた場合、雨天の場合でも防滑性が損なわれることなく高所での作業でも、安全に行うことが出来るわけである。
【００１７】
【発明実施の形態】
次に３層構造体の主要構成について説明する。
先ず滑り止め層について説明する。
滑り止め層の基礎物質としては、通気性があり、目付が１０〜１００ｇ／ｍ２の布帛であれば、スパンボンドやニードルパンチからなる不織布やまたは織物や編み物でよい。素材的にも天然繊維でも合成繊維でもよくその制限はない。
【００１８】
滑り止め剤としては、滑り防止性を有するものであればよく、ゴム状のものや樹脂等が挙げられる。具体的には、ポリアミド系、ポリエステル系、ポリオレフィン系、合成ゴム系、アクリル系、ウレタン系、エポキシ系あるいはアスファルト類等がある。
【００１９】
滑り止め剤の付与方法としては、コーティング法、グラビアロール法、凸版印刷法、スクリーン捺染法等が挙げられる。滑り止め剤の塗布面積は、通気性を損なわなければ、全面でもよく、滑り止め効果が発揮される最小面積でも良い。
【００２０】
また、滑り止め層の表面に付与する撥水剤としては、撥水度が６０点以上発揮できるものであればよく、フッ素系、シリコン系、ワックス系等がある。
付与方法としては、パッディング法、グラビアロール法、スプレー法等が挙げられる。
【００２１】
次に透湿防水水密層について説明する。
透湿防水水密層の目的は、内壁材や屋根下地材とした場合、外部からの雨水の侵入防止と家屋内外の湿度の調整を行うことにある。
【００２２】
透湿防水水密層の基礎物質のフイルムとしては、ポリエチレン、ポリプロピレン、ポリウレタン、ポリビニルアルコール等の合成高分子や、ウレタン系の熱可塑性エラストマーを挙げることができるが、加工性が良好で、透湿性の大きい微多孔質ポリエチレンが好ましく用いられる。
透湿性としては、２，０００ｇ／ｍ２／２４ｈｒ以上、好ましくは６，０００ｇ／ｍ２／２４ｈｒ以上であればよい。
フイルムの防水性としては、どんなに防風雨に曝されたとしても耐水圧が５００ｍｍ以上あれば問題がなく、３層構造体に組み込むことで、更に、耐水性は向上する。
また厚みは、水密性の点から、５０μｍ以上のものが必要で、５０〜３００μｍのものが使用される。好ましくは、８０〜１５０μｍのが使用される。
更にヤング率としては１〜３０ｋｇ／ｍｍ２のものが、水密性と取扱い性の点から、好ましくは、２０〜３０ｋｇ／ｍｍ２のものが使用される。
【００２３】
滑り止め層、透湿防水水密層、保護層の三層の積層方法、即ちラミネートの方法としては、ドライラミネート、ウェットラミネート、熱ラミネート等がある。接着剤には、溶剤系、エマルジョン系その他何れの樹脂でも問題ないが、接着強度が０．５Ｋｇ／ｉｎｃｈ以上になるように選ぶ必要がある。
【００２４】
三つの層の積層品である３層構造体全体の透湿性は、屋根下地板に対する冬の水滴防止や梅雨時の環境改善のために、１，０００ｇ／ｍ２／２４ｈｒ以上、好ましくは２，０００ｇ／ｍ２／２４ｈｒ以上必要である。又、積層品の厚みとしては、作業性から０．５〜１．５ｍｍが適正である。
【００２５】
【実施例】
次に本発明を実施例、比較例により更に詳細に説明するが、本発明は必ずしも以下の実施例に限定されるものではない。
【００２６】
本発明に記載した諸特性の測定方法は次の通りである。
【００２７】
［接着強度防水性］ＪＩＳ  Ｌ  １０８９の５．１０．２（剥離強さ）により求めた。単位  Ｋｇ。
【００２８】
［ヤング率］ＪＩＳ  Ｌ  １０９６の  ６．１２（引っ張り強さ及び伸び率）に準じて求めた。
【００２９】
［防水性］ＪＩＳ  Ｌ  １０９２の５．１．１  Ｂ法（繊維製品の防水性試験方法）により求めた。単位  ｍｍ。
【００３０】
［透湿性］ＪＩＳ  Ｌ  １０９９の４．１  Ａ法（繊維製品の透湿度試験方法）により求めた。単位  ｇ／ｍ２／２４ｈｒ。
【００３１】
［防滑性］ＪＩＳ  Ａ  １４５４
６．１２（滑り性試験）に準じて測定した。尚、滑り片はユニチカ製ポリエステルスパンボンド不織布（２０５５７ＦＬＶ）目付５５ｇ／ｍ２を使用した。
【００３２】
［撥水性］ＪＩＳ  Ｌ  １０９２
５．２（撥水度試験）に準じて測定した。
【００３３】
［水密性］９ｍｍのボード（合板）に、鉄丸釘Ｎ３８を各種構造体を通して打ち込み、ＪＩＳ  Ａ  ５４３０
５．６（透水試験）に於ける、水柱の初期の高さ２５０ｍｍの２４時間放置後の高さの変化で、釘穴防水性を評価した。
【００３４】
【実施例１】
滑り止め層である第一層は、目付け２５ｇ／ｍ２のポリエステル不織布（ユニチカ（株））に、防滑剤としてアクリル系樹脂（東亜合成（株））トアアクロンＸＥ−３４９１を、全面コーティング法により固形分で４０ｇ／ｍ２付与し、乾燥した後、フッ素系撥水剤であるアサヒガードＡＧ−７１０（旭硝子（株））の５％水溶液をグラビアロールにて１０ｇ／ｍ２付与して、滑り止め層面を作成した。
透湿防水水密である第二層は、透湿防水機能を付与する事ができるトクヤマ製の５０μのポリエチレンフイルム（商品名：ＰＨ５０、透湿性  ７，０００ｇ／ｍ２／２４ｈｒ）を用いた。
保護層である第三層は、目付け２５ｇ／ｍ２のポリエステル不織布（ユニチカ（株））を使用した。
第一層から第三層までの積層は、フタル酸系ポリエステル樹脂を用いた所謂ドライラミネート法により実施し、非接着部を６０％に調整した。この時のフタル酸系ポリエステル樹脂塗工量は、固形分で３ｇ／ｍ２であった。
図１には、上記の構成により得られた三層構造体の断面図を示した。表２に示したように、本発明で得られた三層構造体を屋根下地材として評価して、良好な結果が得られた。
【００３５】
【実施例２】
第一層は、目付け２５ｇ／ｍ２のポリエステル不織布（ユニチカ（株））に、防滑剤としてアクリル系樹脂（東亜合成（株））トアアクロンＸＥ−３４９１を、ドット状に付与する事が出来るローラー印捺法により、固形分で１０ｇ／ｍ２付与して、作成された。
第二層及び第三層は実施例１と同様に作成した。また、第一層から第三層までの積層も、実施例１と同様にドライラミネート法により実施した。
図２には、上記の構成により得られた三層構造体の断面図を示した。表２に示したように屋根下地材として良好な結果が得られた。
【００３６】
【比較例１】
第一層及び第三層は、目付け２５ｇ／ｍ２のポリエステル不織布（ユニチカ（株））のみとした。第二層は、透湿防水機能を付与する事ができるトクヤマ製の５０μのポリエチレンフイルムのみとした。第一層と第三層までの積層は、実施例１と同様に実施した。
図３には、上記の構成により得られた三層構造体の断面図を示した。
【００３７】
【比較例２】
第一層は、実施例２と同様な構成により作成し、これのみのシートとした。
図４には、上記の構成の断面図を示した。
【００３８】
実施例１から２及び比較例１と２の組成を表−１に、また、それぞれの性能評価と屋根下地材としての総合評価を表−２に示した。
【００３９】
【表１】
0004375873.tif 000002
【００４０】
【表２】
0004375873.tif 000003
【００４１】
【発明の効果】
本発明による三層構造体を屋根下地材として使用することにより、構造体表面の撥水性と滑り止めにより、晴天の日は勿論のこと、雨天の日でも雨水が溜まることなく、高所屋根上でも安全に施工が出来るようになった。
また、施工後、数年を経過しても、構造体の透湿性により、家屋内の湿気を外に逃がして結露を防止し、防水性と釘穴シーリング性により、屋外からの雨水の浸入を防止し、屋根の野地板やたる木等の腐蝕を防止し、雨水の漏水事故も防止する事が出来、屋根下地材として、好適に使用できた。
更に、これらの効果の中で、釘穴シーリング性の発揮できる理由としては、釘と三層構造体との間に生ずる隙間を、透湿防水層に使用する合成樹脂シートの弾性力により矯正されることが考えられる。
【図面の簡単な説明】
【図１】通気性を保持しながら防滑剤を全面塗布した一実施形態を示す断面図である。
【図２】防滑剤をドット状に塗布した一実施形態を示す断面図である。
【図３】滑り止め層のない三層品の形態を示す断面図である。
【図４】不織布に防滑剤のみをドット状に塗布した形態を示す断面図である。
【符号の説明】
１．ポリエステル不織布
２．防滑剤
３．ホットメルト接着剤
４．透湿防水フイルム
【図１】
0004375873.tif 000004
【図２】
0004375873.tif 000005
【図３】
0004375873.tif 000006
【図４】
0004375873.tif 000007